(57)【特許請求の範囲】
【請求項１】
硫化物系固体電解質と、
アルカリ金属もしくはアルカリ土類金属を含むハロゲン化物、又はアルカリ金属もしくはアルカリ土類金属と硫黄を含む化合物とを含み、
イオン伝導度が１×１０−４Ｓ／ｃｍ以上である硫化物系固体電解質含有組成物であって、
０．１ｇを１００ｃｃのコック付二口フラスコに秤量し、一旦水中に通した空気を５００ｍｌ／分で流通させるとともにコック付二口フラスコを通過したガスを捕集し、紫外蛍光法によりイオウ分を定量することにより測定した硫化水素の発生量が１０００ｐｐｍ以下である硫化物系固体電解質含有組成物。
【請求項２】
前記硫化物系固体電解質が、少なくともリチウム（Ｌｉ）、リン（Ｐ）及び硫黄（Ｓ）を含む請求項１に記載の硫化物系固体電解質含有組成物。
【請求項３】
前記硫化物系固体電解質が、硫化物系固体電解質ガラスセラミックスである請求項１又は２に記載の硫化物系固体電解質含有組成物。
【請求項４】
前記アルカリ金属もしくはアルカリ土類金属を含むハロゲン化物を構成するハロゲンが、フッ素、塩素、臭素、ヨウ素の少なくとも１つを含む請求項１〜３のいずれかに記載の硫化物系固体電解質含有組成物。
【請求項５】
前記アルカリ金属もしくはアルカリ土類金属を含むハロゲン化物が、ＬｉＣｌ、ＬｉＢｒ及びＬｉＩから選択される１以上である請求項１〜４のいずれかに記載の硫化物系固体電解質含有組成物。
【請求項６】
下記式（２）を満たす請求項１〜５のいずれかに記載の硫化物系固体電解質含有組成物。
０．００１≦ｘ／ｙ≦０．６        …（２）
（式中、ｘは前記アルカリ金属もしくはアルカリ土類金属を含むハロゲン化物、又はアルカリ金属もしくはアルカリ土類金属と硫黄を含む化合物の重量［ｇ］を示し、ｙは前記硫化物系固体電解質の重量［ｇ］を示す。）
【請求項７】
請求項１〜６のいずれかに記載の硫化物系固体電解質含有組成物を含む電極材料。
【請求項８】
請求項１〜６のいずれかに記載の硫化物系固体電解質含有組成物を含む電極及び電解質層の少なくとも１つを備える電池。
【発明の詳細な説明】
【技術分野】
【０００１】
本発明は、硫化物系固体電解質組成物に関する。
【背景技術】
【０００２】
現行のリチウムイオン電池は、電解質として有機系電解液が主に用いられている。
有機系電解液は高いイオン伝導度を示すものの、電解液が液体でかつ可燃性であることから、電池として用いた場合に、漏洩、発火等の危険性が懸念されている。従って、次世代リチウムイオン電池用電解質として、より安全性の高い固体電解質の開発が期待されている。
【０００３】
上記の課題を解決するために、硫黄元素、リチウム元素及びリン元素を主成分として含有する硫化物系固体電解質が提案されている(例えば、特許文献１)。この電解質は固体であるため、液系電解質のような漏洩等の問題がない。
しかしながら、硫化物系固体電解質は、水分と接触することで硫化水素を発生させ、電池を劣化させてしまうという問題があった。
【先行技術文献】
【特許文献】
【０００４】
【特許文献１】特開平１１−１３４９３７号公報
【発明の概要】
【発明が解決しようとする課題】
【０００５】
本発明の目的は、イオン伝導度が高く、硫化物系固体電解質の硫化水素の発生量を低減できる硫化物系固体電解質組成物を提供することである。
【課題を解決するための手段】
【０００６】
本発明によれば、以下の硫化物系固体電解質組成物等が提供される。
１．硫化物系固体電解質と、
アルカリ金属もしくはアルカリ土類金属を含むハロゲン化物、又はアルカリ金属もしくはアルカリ土類金属と硫黄を含む化合物とを含み、
イオン伝導度が１×１０−４Ｓ／ｃｍ以上である硫化物系固体電解質含有組成物であって、
０．１ｇを１００ｃｃのコック付二口フラスコに秤量し、一旦水中に通した空気を５００ｍｌ／分で流通させるとともにコック付二口フラスコを通過したガスを捕集し、紫外蛍光法によりイオウ分を定量することにより測定した硫化水素の発生量が１０００ｐｐｍ以下である硫化物系固体電解質含有組成物。
２．前記硫化物系電解質が、下記式（１）を満たす１に記載の硫化物系固体電解質組成物。
ＬｉａＭｂＰｃＳｄ    …（１）
（式中、ＭはＢ、Ｚｎ、Ｓｉ、Ｃｕ、Ｇａ及びＧｅから選択される１以上の元素を示す。
ａ〜ｄは、各元素の組成比を示し、ａ：ｂ：ｃ：ｄは１〜１２：０〜０．５：１：２〜９を満たす。）
３．下記式（２）を満たす１又は２に記載の硫化物系固体電解質組成物。
０．００１≦ｘ／ｙ≦０．６    …（２）
（式中、ｘは前記アルカリ金属もしくはアルカリ土類金属を含むハロゲン化物、又はアルカリ金属もしくはアルカリ土類金属と硫黄を含む化合物の重量［ｇ］を示し、ｙは前記硫化物系固体電解質の重量［ｇ］を示す。）
４．１〜３のいずれかに記載の硫化物系固体電解質組成物を含む電極材料。
５．１〜３のいずれかに記載の硫化物系固体電解質組成物から製造された電極材料。
６．１〜３のいずれかに記載の硫化物系固体電解質組成物を含む電極及び電解質層の少なくとも１つを備える電池。
７．１〜３のいずれかに記載の硫化物系固体電解質組成物から製造された電極及び電解質層の少なくとも１つを備える電池。
【発明の効果】
【０００７】
本発明によれば、イオン伝導度が高く、硫化物系固体電解質の硫化水素の発生量を低減できる硫化物系固体電解質組成物が提供できる。
【発明を実施するための形態】
【０００８】
［硫化物系固体電解質組成物］
本発明の硫化物系固体電解質組成物は、硫化物系固体電解質と、アルカリ金属もしくはアルカリ土類金属を含むハロゲン化物、又はアルカリ金属もしくはアルカリ土類金属と硫黄を含む化合物とを含む組成物である。
組成物が、アルカリ金属もしくはアルカリ土類金属を含むハロゲン化物、又はアルカリ金属もしくはアルカリ土類金属と硫黄を含む化合物を含むことで、硫化物系固体電解質からの硫化水素の発生を抑制することができる。
【０００９】
本発明の組成物の硫化水素の発生量は、組成物０．１ｇ当り、１０００重量ｐｐｍ以下であり、好ましくは９５０重量ｐｐｍ以下であり、
より好ましくは９００重量ｐｐｍ以下、さらに好ましくは９０重量ｐｐｍ以下であり、最も好ましくは７０重量ｐｐｍ以下である。
尚、硫化水素の発生量の下限は特に限定されないが、例えば０重量ｐｐｍである。
【００１０】
上記硫化水素の発生量は、以下の方法により測定する。
窒素雰囲気下、本発明の組成物０．１ｇをコック付二口フラスコに秤量し、これに、一旦水中に通した空気（湿度８０−９０％）を５００ｍｌ／分で流通させるとともにコック付二口フラスコを通過したガスを捕集し、紫外蛍光法によりイオウ分を定量することで、硫化水素ガス濃度を算出する。
【００１１】
本発明の組成物のイオン伝導度は、１×１０−４Ｓ／ｃｍ以上であり、好ましくは１．５×１０−４Ｓ／ｃｍ以上であり、より好ましくは２．０×１０−４Ｓ／ｃｍ以上である。組成物のイオン伝導度が１×１０−４Ｓ／ｃｍ以上であることで、組成物を用いて製造した全固体リチウム電池の電池性能を高めることができる。
組成物のイオン伝導度は、例えば、組成物０．１ｇを、５ＭＰａで直径１ｃｍの錠剤状に加圧成型し、得られたペレット両面にグラファイト０．０１ｇを電極として貼り付けるようにさらに５ＭＰａで加圧成型してペレット状固体電解質シートとし、当該シートを交流インピーダンス法（測定周波数１０Ｈｚ〜５ＭＨｚ）にて測定することで分かる。
【００１２】
以下、本発明の組成物の各成分について説明する。
［硫化物系固体電解質］
硫化物系固体電解質は、硫黄原子（Ｓ）を含むイオン伝導性物質であり、好ましくはイオン伝導度が１．０×１０−４Ｓ／ｃｍ以上であり、より好ましくは１．５×１０−４Ｓ／ｃｍ以上である。
【００１３】
硫化物系固体電解質は、好ましくはアルカリ金属又はアルカリ土類金属を含み、当該アルカリ金属又はアルカリ土類金属のイオン伝導性を有する硫化物系固体電解質である。
上記アルカリ金属としては例えば、リチウム、ナトリウム、カリウム、ルビジウム、セシウムを挙げることができる。また、上記アルカリ土類金属としては、ベリリウム、マグネシウム、カルシウム、ストロンチウム、バリウム、ラジウムを挙げることができる。
上記アルカリ金属又はアルカリ土類金属は、好ましくはリチウム又はナトリウムであり、より好ましくはリチウムである。
硫化物系固体電解質が含むリチウムとしては、例えば、ＬｉＢｒ、ＬｉＩ、ＬｉＣｌ、ＬｉＦ、ＬｉＳＨ等が挙げられ、これらリチウム化合物の純度は９０％以上が好ましい。
【００１４】
硫化物系固体電解質は、非晶質である硫化物系固体電解質ガラスでも結晶化した硫化物系固体電解質ガラスセラミックスのどちらでもよいが、イオン伝導度を高くする観点からはＬｉ７Ｐ３Ｓ１１結晶構造を有するガラスセラミックスが好ましく、硫化水素の発生量を低減する観点からは、Ｌｉ３ＰＳ４構造を有するガラス又はＬｉ３ＰＳ４構造を有するガラスセラミックスが好ましい。
【００１５】
硫化物系固体電解質であるガラス粒子及び／又はガラスセラミックス粒子は、好ましくは下記式（１）に示す組成を満たすリチウムイオン伝導性無機固体電解質である。
ＬｉａＭｂＰｃＳｄ    （１）
式（１）において、ＭはＢ、Ｚｎ、Ｓｉ、Ｃｕ、Ｇａ又はＧｅから選択される元素を示す。
ａ〜ｄは各元素の組成比を示し、ａ：ｂ：ｃ：ｄは１〜１２：０〜０．５：１：２〜９を満たす。
好ましくはｂは０であり、より好ましくはａ、ｃ及びｄの比（ａ：ｃ：ｄ）がａ：ｃ：ｄ＝１〜９：１：３〜７、さらに好ましくはａ：ｃ：ｄ＝１．５〜４：１：３．２５〜４．５である。
【００１６】
各元素の組成比は、ガラス粒子及びガラスセラミックス粒子を製造する際の原料化合物の配合量を調整することにより制御できる。
【００１７】
硫化物系固体電解質は、少なくともリチウム（Ｌｉ）、リン（Ｐ）及び硫黄（Ｓ）を含み、例えば、硫化リチウムと五硫化二リン、又は硫化リチウムと単体リン及び単体硫黄、さらには硫化リチウム、五硫化二リン、単体リン及び／又は単体の硫黄等の原料から製造できる。
上記硫化物系固体電解質はさらに難燃処理を施したものでもよい。
【００１８】
硫化物系固体電解質は、イオン伝導度を向上させる観点からは、結晶化度が５０％以上の硫化物系固体電解質ガラスセラミックスが好ましい。硫化物系固体電解質の結晶化度が５０％以上の場合は、結晶化によるイオン伝導度の向上をよりえることができるからである。
また、硫化物系ガラスセラミックス固体電解質と硫化物系ガラス固体電解質の混合物でもよい。
結晶化度は、ＮＭＲスペクトル装置を用いることにより測定できる。具体的には、硫化物系固体電解質の固体３１Ｐ−ＮＭＲスペクトルを測定し、得られたスペクトルについて、７０−１２０ｐｐｍに観測される共鳴線を、非線形最少二乗法を用いたガウス曲線に分離し、各曲線の面積比を求めることにより測定できる。
【００１９】
硫化物系固体電解質は、硫化リチウム、五硫化二リン、単体リン及び／又は単体の硫黄等の原料から製造することが好ましい。
硫化リチウムは、特に制限なく工業的に入手可能なものが使用できるが、高純度のものが好ましい。
好ましくは、硫化リチウムは、硫黄酸化物のリチウム塩の総含有量が０．１５質量％以下、より好ましくは０．１質量％以下であり、かつＮ−メチルアミノ酪酸リチウムの含有量が０．１５質量％以下、より好ましくは０．１質量％以下である。硫黄酸化物のリチウム塩の総含有量が０．１５質量％以下であると、溶融急冷法やメカニカルミリング法で得られる固体電解質は、ガラス状電解質（完全非晶質）となる。一方、硫黄酸化物のリチウム塩の総含有量が０．１５質量％を越えると、得られる電解質は、最初から結晶化物となるおそれがあり、この結晶化物のイオン伝導度は低い。さらに、この結晶化物について熱処理を施しても結晶化物には変化がなく、高イオン伝導度の硫化物系固体電解質を得ることができないおそれがある。
【００２０】
また、Ｎ−メチルアミノ酪酸リチウムの含有量が０．１５質量％以下であると、Ｎ−メチルアミノ酪酸リチウムの劣化物がリチウムイオン電池のサイクル性能を低下させることがない。このように不純物が低減された硫化リチウムを用いると、高イオン伝導性電解質が得られる。
【００２１】
硫化リチウムの製造法としては、少なくとも上記不純物を低減できる方法であれば特に制限はない。例えば、以下の方法ａ〜ｃで製造された硫化リチウムを精製することにより得ることができる。以下の製造法の中では、特にａ又はｂの方法が好ましい。
ａ．非プロトン性有機溶媒中で水酸化リチウムと硫化水素とを０〜１５０℃で反応させて、水硫化リチウムを生成し、次いでこの反応液を１５０〜２００℃で脱硫化水素化する方法（特開平７−３３０３１２号公報参照）。
ｂ．非プロトン性有機溶媒中で水酸化リチウムと硫化水素とを１５０〜２００℃で反応させ、直接硫化リチウムを生成する方法（特開平７−３３０３１２号公報参照）。
ｃ．水酸化リチウムとガス状硫黄源を１３０〜４４５℃の温度で反応させる方法（特開平９−２８３１５６号公報参照）。
【００２２】
上記のようにして得られた硫化リチウムの精製方法としては、特に制限はない。好ましい精製法としては、例えば、国際公開ＷＯ２００５／４００３９号に記載された精製法等が挙げられる。具体的には、上記のようにして得られた硫化リチウムを、有機溶媒を用い、１００℃以上の温度で洗浄する。
洗浄に用いる有機溶媒は、非プロトン性極性溶媒であることが好ましく、さらに、硫化リチウム製造に使用する非プロトン性有機溶媒と洗浄に用いる非プロトン性極性有機溶媒とが同一であることがより好ましい。
【００２３】
洗浄に好ましく用いられる非プロトン性極性有機溶媒としては、例えば、アミド化合物、ラクタム化合物、尿素化合物、有機硫黄化合物、環式有機リン化合物等の非プロトン性の極性有機化合物が挙げられ、単独溶媒、又は混合溶媒として好適に使用することができる。特に、Ｎ−メチル−２−ピロリドン（ＮＭＰ）は、良好な溶媒に選択される。
【００２４】
洗浄に使用する有機溶媒の量は特に限定されず、また、洗浄の回数も特に限定されないが、２回以上であることが好ましい。洗浄は、窒素、アルゴン等の不活性ガス下で行うことが好ましい。
【００２５】
洗浄された硫化リチウムを、洗浄に使用した有機溶媒の沸点以上の温度で、窒素等の不活性ガス気流下、常圧又は減圧下で、５分以上、好ましくは約２〜３時間以上乾燥することにより、本発明で用いられる硫化リチウムを得ることができる。
【００２６】
五硫化二リン（Ｐ２Ｓ５）は、工業的に製造され、販売されているものであれば、特に限定なく使用することができる。尚、Ｐ２Ｓ５に代えて、相当するモル比の単体リン（Ｐ）及び単体硫黄（Ｓ）を用いることもできる。単体リン（Ｐ）及び単体硫黄（Ｓ）は、工業的に生産され、販売されているものであれば、特に限定なく使用することができる。
【００２７】
硫化リチウムと、五硫化二リン又は単体リン及び単体硫黄の混合モル比は、通常５０：５０〜８０：２０、好ましくは６０：４０〜７５：２５である。
特に好ましくは、Ｌｉ２Ｓ：Ｐ２Ｓ５＝６８：３２〜７４：２６（モル比）程度である。
【００２８】
硫化物系ガラス固体電解質の製造方法としては、溶融急冷法やメカニカルミリング法（ＭＭ法）がある。
溶融急冷法による場合、Ｐ２Ｓ５とＬｉ２Ｓを所定量乳鉢にて混合しペレット状にしたものを、カーボンコートした石英管中に入れ真空封入する。所定の反応温度で反応させた後、氷中に投入し急冷することにより、硫化物系ガラス固体電解質が得られる。
【００２９】
この際の反応温度は、好ましくは４００℃〜１０００℃、より好ましくは、８００℃〜９００℃である。
また、反応時間は、好ましくは０．１時間〜１２時間、より好ましくは１〜１２時間である。
上記反応物の急冷温度は、通常１０℃以下、好ましくは０℃以下であり、その冷却速度は、通常１〜１００００Ｋ／ｓｅｃ程度、好ましくは１０〜１００００Ｋ／ｓｅｃである。
【００３０】
ＭＭ法による場合、Ｐ２Ｓ５とＬｉ２Ｓを所定量乳鉢にて混合し、例えば、各種ボールミル等を使用して所定時間反応させることにより、硫化物系ガラス固体電解質が得られる。
上記原料を用いたＭＭ法は、室温で反応を行うことができる。ＭＭ法によれば、室温でガラス固体電解質を製造できるため、原料の熱分解が起らず、仕込み組成のガラス固体電解質を得ることができるという利点がある。
また、ＭＭ法では、ガラス固体電解質の製造と同時に、ガラス固体電解質を微粉末化できるという利点もある。
【００３１】
ＭＭ法は回転ボールミル、転動ボールミル、振動ボールミル、遊星ボールミル等種々の形式を用いることができる。
【００３２】
ＭＭ法の条件としては、例えば、遊星型ボールミル機を使用した場合、回転速度を数十〜数百回転／分とし、０．５時間〜１００時間処理すればよい。
以上、溶融急冷法及びＭＭ法による硫化物系ガラス固体電解質の具体例を説明したが、温度条件や処理時間等の製造条件は、使用設備等に合わせて適宜調整することができる。
【００３３】
その後、得られた硫化物系ガラス固体電解質を所定の温度で熱処理し、硫化物系結晶化ガラス（ガラスセラミックス）固体電解質を生成させる。
硫化物系結晶化ガラス固体電解質を生成させる熱処理温度は、好ましくは１８０℃〜３３０℃、より好ましくは、２００℃〜３２０℃、特に好ましくは、２１０℃〜３１０℃である。１８０℃より低いと結晶化度の高い結晶化ガラスが得られにくい場合があり、３３０℃より高いと結晶化度の低い結晶化ガラスが生じるおそれがある。
【００３４】
熱処理時間は、１８０℃以上２１０℃以下の温度の場合は、３〜２４０時間が好ましく、特に４〜２３０時間が好ましい。また、２１０℃より高く３３０℃以下の温度の場合は、０．１〜２４０時間が好ましく、特に０．２〜２３５時間が好ましく、さらに、０．３〜２３０時間が好ましい。
熱処理時間が０．１時間より短いと、結晶化度の高い結晶化ガラスが得られにくい場合があり、２４０時間より長いと、結晶化度の低い結晶化ガラスが生じるおそれがある。
【００３５】
硫化物系結晶化ガラス固体電解質は、Ｘ線回折（ＣｕＫα：λ＝１．５４１８Å）において、２θ＝１７．８±０．３ｄｅｇ，１８．２±０．３ｄｅｇ，１９．８±０．３ｄｅｇ，２１．８±０．３ｄｅｇ，２３．８±０．３ｄｅｇ，２５．９±０．３ｄｅｇ，２９．５±０．３ｄｅｇ，３０．０±０．３ｄｅｇに回折ピークを有することが好ましい。
このような結晶構造を有する固体電解質が、極めて高いリチウムイオン伝導性を有する。
【００３６】
［添加ハロゲン・硫黄金属塩］
本発明の組成物が含むアルカリ金属もしくはアルカリ土類金属を含むハロゲン化物、又はアルカリ金属もしくはアルカリ土類金属と硫黄を含む化合物（以下、これらを添加ハロゲン・硫黄金属塩と総称する場合がある）は、硫化物系固体電解質が反応して他の物質に変化していないことが必要である。反応することにより添加ハロゲン・硫黄金属塩が別の物質になってしまうと硫化水素の発生量の低減を図れなくなるからである。一方、例えば添加ハロゲン・硫黄金属塩ではなく、水酸化リチウム（ＬｉＯＨ）等のアルカリ金属もしくはアルカリ土類金属の水酸化物の場合、それ自身が活性なプロトンを有するため、酸化還元安定性に問題が生じるおそれがある。
尚、添加ハロゲン・硫黄金属塩の粒子と硫化物系固体電解質の粒子とを混合して本発明の組成物を製造する場合には、添加ハロゲン・硫黄金属塩の粒子と硫化物系固体電解質の粒子とは複合化されていてもよく、別々の粒子として存在していてもよい。
【００３７】
添加ハロゲン・硫黄金属塩を構成するアルカリ金属としては、例えばリチウム、ナトリウム、カリウム、ルビジウム、セシウムを挙げることができる。また、アルカリ土類金属としては、ベリリウム、マグネシウム、カルシウム、ストロンチウム、バリウム、ラジウムを挙げることができる。
添加ハロゲン・硫黄金属塩を構成するアルカリ金属又はアルカリ土類金属は、好ましくはリチウム又はナトリウムであり、より好ましくはリチウムである。
また、上述の硫化物系固体電解質が含むアルカリ金属又はアルカリ土類金属と、添加ハロゲン・硫黄金属塩を構成するアルカリ金属又はアルカリ土類金属が同じであると好ましい。
【００３８】
添加ハロゲン金属塩を構成するハロゲンは、フッ素、塩素、臭素、ヨウ素、アスタチン又はウンウンセプチウムであり、好ましくはフッ素、塩素、臭素、ヨウ素であり、より好ましくは塩素、臭素、ヨウ素である。
【００３９】
添加ハロゲン金属塩である、アルカリ金属もしくはアルカリ土類金属を含むハロゲン化物の具体例としては、ＬｉＣｌ、ＬｉＢｒ、ＬｉＩ、ＮａＣｌ、ＮａＢｒ、ＮａＩが挙げられる。
添加硫黄金属塩である、アルカリ金属もしくはアルカリ土類金属と硫黄を含む化合物の具体例としては、ＮａＳＨ、ＫＳＨ、ＲｂＳＨ、ＣｓＳＨが挙げられる。
【００４０】
本発明の組成物中の添加ハロゲン・硫黄金属塩の含有量は、好ましくは下記式（２）を満たし、より好ましくは下記式（３）を満たす。
０．００１≦ｘ／ｙ≦０．６    …（２）
０．２≦ｘ／ｙ≦０．５    …（３）
（式中、ｘはアルカリ金属もしくはアルカリ土類金属を含むハロゲン化物、又はアルカリ金属もしくはアルカリ土類金属と硫黄を含む化合物の重量［ｇ］を示し、ｙは硫化物系固体電解質の重量［ｇ］を示す。）
【００４１】
［硫化物系固体電解質組成物の製造方法］
本発明の硫化物系固体電解質組成物は、硫化水素を発生させる硫化物系固体電解質と添加ハロゲン・硫黄金属塩を混合することにより製造できる。
混合方法は特に制限されないが、例えば乳鉢等による混合や、遊星ボールミル、振動ミル等による混合法が挙げられる。
【００４２】
例えば硫化物系固体電解質と添加ハロゲン・硫黄金属塩の混合に遊星ボールミルを用いる場合、４５ｍｌ容量のアルミナ製のポットに、アルミナ製の１０ｍｍφのボールを１ポットあたり１０個入れて、１００ｒｐｍ〜５００ｒｐｍの回転数で、1〜１２００分間混合を行うとよい。
尚、混合に遊星ボールミル等を用いると、硫化物系固体電解質と添加ハロゲン・硫黄金属塩とが反応してしまう場合がある。本発明では、硫化物系固体電解質と「アルカリ金属又はアルカリ土類金属を含むハロゲン化物」が反応せずに「アルカリ金属又はアルカリ土類金属を含むハロゲン化物」自体が存在することにより、硫化水素の発生量を少なくするため、硫化物系固体電解質と「アルカリ金属又はアルカリ土類金属を含むハロゲン化物」が反応しない条件の下で混合する必要がある。
混合後の状態は、硫化物系固体電解質と添加ハロゲン・硫黄金属塩が一体化して複合体を形成していてもよく、別々の粒子として存在していてもよい。
【００４３】
［電池］
本発明の硫化物系固体電解質組成物は、硫化水素の発生量が少ないために、電池の劣化を抑制することができ、電池材料として好適である。
本発明の電池は、本発明の硫化物系固体電解質組成物を含み、例えば電極層、電解質層、及び集電体を備える電池であり、電解質層が本発明の組成物を含んでもよく、電極層が本発明の組成物を含んでもよく、電解質層及び電極層の両方が本発明の組成物を含んでもよい。
同様に、本発明の電池は、本発明の硫化物系固体電解質組成物を用いた電池であり、当該電池は、例えば電極層、電解質層、及び集電体を備え、電解質層に本発明の組成物を用いてもよく、電極層に本発明の組成物を用いてもよく、電解質層及び電極層の両方に本発明の組成物を用いてもよい。
【００４４】
本発明の固体電解質組成物は、さらにバインダー（結着剤）、正極活物質、負極活物質、導電助剤、有機溶媒等を添加してもよく、正極、電解質層、負極等、電池の構成材料として、及び電池を構成する部材（層）を形成するための材料として使用できる。
【００４５】
以下、他の構成材料の例について説明する。
バインダーとしては、ポリテトラフルオロエチレン（ＰＴＦＥ）、ポリフッ化ビニリデン（ＰＶｄＦ）、フッ素ゴム等の含フッ素樹脂、或いはポリプロピレン、ポリエチレン等の熱可塑性樹脂、エチレン−プロピレン−ジエンマー（ＥＰＤＭ）、スルホン化ＥＰＤＭ、天然ブチルゴム（ＮＢＲ）等を単独で、又は２種以上の混合物として用いることができる。また、水系バインダーであるセルロース系やスチレンブタジエンゴム（ＳＢＲ）の水分散体等を用いることもできる。
【００４６】
正極活物質としては、リチウムイオンの挿入脱離が可能な物質、電池分野において正極活物質として公知のものが使用できる。
例えば、Ｖ２Ｏ５、ＬｉＣｏＯ２、ＬｉＮｉＯ２、ＬｉＭｎＯ２、ＬｉＭｎ２Ｏ４、Ｌｉ（ＮｉａＣｏｂＭｎｃ）Ｏ２（ここで、０＜ａ＜１、０＜ｂ＜１、０＜ｃ＜１、ａ＋ｂ＋ｃ＝１）、ＬｉＮｉ１−ＹＣｏＹＯ２、ＬｉＣｏ１−ＹＭｎＹＯ２、ＬｉＮｉ１−ＹＭｎＹＯ２（ここで、０≦Ｙ＜１）、Ｌｉ（ＮｉａＣｏｂＭｎｃ）Ｏ４（０＜ａ＜２、０＜ｂ＜２、０＜ｃ＜２、ａ＋ｂ＋ｃ＝２）、ＬｉＭｎ２−ＺＮｉＺＯ４、ＬｉＭｎ２−ＺＣｏＺＯ４（ここで、０＜Ｚ＜２）、ＬｉＣｏＰＯ４、ＬｉＦｅＰＯ４、酸化ビスマス（Ｂｉ２Ｏ３）、鉛酸ビスマス（Ｂｉ２Ｐｂ２Ｏ５）、酸化銅（ＣｕＯ）、酸化バナジウム（Ｖ６Ｏ１３）、ＬｉｘＣｏＯ２，ＬｉｘＮｉＯ２，ＬｉｘＭｎ２Ｏ４，ＬｉｘＦｅＰＯ４，ＬｉｘＣｏＰＯ４，ＬｉｘＭｎ１／３Ｎｉ１／３Ｃｏ１／３Ｏ２，ＬｉｘＭｎ１．５Ｎｉ０．５Ｏ２等の酸化物が挙げられる。それ以外の正極活物質としては、例えば、硫化物系では、単体硫黄（Ｓ）、硫化チタン（ＴｉＳ２）、硫化モリブデン（ＭｏＳ２）、硫化鉄（ＦｅＳ、ＦｅＳ２）、硫化銅（ＣｕＳ）及び硫化ニッケル（Ｎｉ３Ｓ２）、硫化リチウム（Ｌｉ２Ｓ）、セレン化ニオブ（ＮｂＳｅ３）、有機ジスルフィド化合物、カーボンスルフィド化合物、硫黄、金属インジウム等が使用できる。好ましくは、高い理論容量を有するＳ、Ｌｉ２Ｓが使用できる。
【００４７】
有機ジスルフィド化合物及びカーボンスルフィド化合物を以下に例示する。
【００４８】
【化１】
0005898965.tif 000002
【００４９】
式（Ａ）〜（Ｃ）において、Ｘはそれぞれ置換基であり、ｎ及びｍはそれぞれ独立に１〜２の整数であり、ｐ及びｑはそれぞれ独立に１〜４の整数である。
【００５０】
式（Ｄ）において、Ｚはそれぞれ−Ｓ−又は−ＮＨ−であり、ｎは繰返数２〜３００の整数である。
【００５１】
【化２】
0005898965.tif 000003
【００５２】
負極活物質としては、リチウムイオンの挿入脱離が可能な物質、電池分野において負極活物質として公知のものが使用できる。
例えば、炭素材料、具体的には、人造黒鉛、黒鉛炭素繊維、樹脂焼成炭素、熱分解気相成長炭素、コークス、メソカーボンマイクロビーズ（ＭＣＭＢ）、フルフリルアルコール樹脂焼成炭素、ポリアセン、ピッチ系炭素繊維、気相成長炭素繊維、天然黒鉛及び難黒鉛化性炭素等が挙げられる。又はその混合物でもよい。好ましくは、人造黒鉛である。
【００５３】
また、金属リチウム、金属インジウム、金属アルミ、金属ケイ素等の金属自体や他の元素、化合物と組合わせた合金を、負極材として用いることができる。中でも、高い理論容量を有するケイ素、スズ、リチウム金属が好ましい。
【００５４】
導電助剤は、導電性を有していればよく、例えば、導電率は、１×１０３Ｓ／ｃｍ以上が好ましく、より好ましくは１×１０５Ｓ／ｃｍ以上である。
導電助剤としては、炭素材料、金属粉末及び金属化合物から選択される物質や、これらの混合物が挙げられる。
導電助剤の具体例としては、炭素、ニッケル、銅、アルミニウム、インジウム、銀、コバルト、マグネシウム、リチウム、クロム、金、ルテニウム、白金、ベリリウム、イリジウム、モリブデン、ニオブ、オスニウム、ロジウム、タングステン及び亜鉛からなる群より選択される少なくとも１つの元素を含む物質が好ましい。より好ましくは、導電性が高い炭素単体、炭素、ニッケル、銅、銀、コバルト、マグネシウム、リチウム、ルテニウム、金、白金、ニオブ、オスニウム又はロジウムを含む金属単体、混合物又は化合物である。
【００５５】
炭素材料の具体例としては、ケッチェンブラック、アセチレンブラック、デンカブラック、サーマルブラック、チャンネルブラック等のカーボンブラック、黒鉛、炭素繊維、活性炭等が挙げられる。これらは単独でも２種以上でも併用可能である。
なかでも、電子伝導性が高いアセチレンブラック、デンカブラック、ケッチェンブラックが好適である。
【００５６】
電解質層（シート）は、上述した本発明の組成物を含むとよい。本発明の組成物の他に、使用目的に応じて、上述したバインダー等を含有していてもよく、他の電解質を含んでいてもよい。
【００５７】
他の電解質は、ポリマー系固体電解質、酸化物系固体電解質、又は上述した電解質前駆体１もしくは２の少なくとも１つである。
ポリマー系固体電解質は、特に制限はない。例えば、特開２０１０−２６２８６０に開示されているように、フッ素樹脂、ポリエチレンオキサイド、ポリアクリロニトリル、ポリアクリレートやこれらの誘導体、共重合体等の、ポリマー電解質として用いられる材料が挙げられる。
【００５８】
フッ素樹脂としては、例えば、フッ化ビニリデン（ＶｄＦ）、ヘキサフルオロプロピレン（ＨＦＰ）、テトラフルオロエチレン（ＴＦＥ）や、これらの誘導体等を構成単位として含むものが挙げられる。具体的には、ポリフッ化ビニリデン（ＰＶｄＦ）、ポリヘキサフルオロプロピレン（ＰＨＦＰ）、ポリテトラフルオロエチレン（ＰＴＦＥ）等のホモポリマーや、ＶｄＦとＨＦＰとの共重合体（以下、この共重合体を「Ｐ（ＶｄＦ−ＨＦＰ）」と示す場合がある。）等の２元共重合体や３元共重合体、等が挙げられる。
【００５９】
酸化物系固体電解質には、ＬｉＮ、ＬＩＳＩＣＯＮ類、Ｌａ０．５５Ｌｉ０．３５ＴｉＯ３等のペロブスカイト構造を有する結晶や、ＮＡＳＩＣＯＮ型構造を有するＬｉＴｉ２Ｐ３Ｏ１２、さらにこれら結晶化させた電解質等を用いることができる。
【００６０】
他の態様の電解質層は、上記本発明の組成物を用いて製造した電解質層である。
電解質層は、例えば、本発明の組成物、バインダー及び溶媒を含むスラリーを塗布して製造してもよく、また、粒状の固体電解質を用いて静電スクリーン印刷法により製造してもよい。
【００６１】
正極層は、正極活物質と電解質と導電助剤を含むことが好ましい。また、バインダーを含んでいてもよい。これらの具体例については、上述したものと同様である。
正極層において、正極活物質、電解質、導電助剤等の割合は、特に制限は無く公知の割合を用いることができる。
正極層の厚さは、０．０１ｍｍ以上１０ｍｍ以下であることが好ましい。
正極層は、公知の方法により製造することができる。例えば、塗布法、静電法（静電スプレー法、静電スクリーン法等）により製造することができる。
【００６２】
負極層は、負極活物質、電解質、及び導電助剤を含むことが好ましい。また、バインダーを含んでいてもよい。これらの具体例については、上述したものと同様である。形成法や厚さは正極の場合と同様である。
【００６３】
電解質層は、電解質を含み、バインダーも含んでいてもよい。これらの具体例については、上述したものと同様である。
電解質層の固体電解質は、融着していていることが好ましい。ここで、融着とは、固体電解質粒子の一部が溶解し、溶解した部分が他の個体電解質粒子と一体化することを意味する。
【００６４】
また、電解質層は、固体電解質の板状体であってもよい。尚、固体電解質粒子の一部又は全部が溶解し、板状体になっている場合も含む。
電解質層の厚さは、０．００１ｍｍ以上１ｍｍ以下であることが好ましい。
尚、電解質及びバインダーは正極層と同様であることからその説明を省略する。
【００６５】
本発明の電池は、正極層、電解質層及び負極層の他に集電体を使用することが好ましい。集電体は公知のものを用いることができる。例えば、Ａｕ、Ｐｔ、Ａｌ、Ｔｉ、又は、Ｃｕ等のように、硫化物系固体電解質と反応するものをＡｕ等で被覆した層が使用できる。
【００６６】
尚、本発明の電池について、主にリチウム系電解質を用いた例について説明したが、本発明は、リチウムイオン電池に限定されない。例えば、ナトリウム系等のアルカリ金属系電解質、マグネシウム系等の二価カチオン系電解質等を使用してもよい。これらの場合も、本発明の効果が得られる。
【実施例】
【００６７】
製造例１［硫化リチウムの製造］
（１）硫化リチウム（Ｌｉ２Ｓ）の製造
硫化リチウムは、特開平７−３３０３１２号公報の第１の態様（２工程法）の方法に従って製造した。具体的には、撹拌翼のついた１０リットルオートクレーブにＮ−メチル−２−ピロリドン（ＮＭＰ）３３２６．４ｇ（３３．６モル）及び水酸化リチウム２８７．４ｇ（１２モル）を仕込み、３００ｒｐｍ、１３０℃に昇温した。昇温後、液中に硫化水素を３リットル／分の供給速度で２時間吹き込んだ。
続いて、この反応液を窒素気流下（２００ｃｃ／分）昇温し、反応した硫化水素の一部を脱硫化水素化した。昇温するにつれ、上記硫化水素と水酸化リチウムの反応により副生した水が蒸発を始めたが、この水はコンデンサにより凝縮し系外に抜き出した。水を系外に留去すると共に反応液の温度は上昇するが、１８０℃に達した時点で昇温を停止し、一定温度に保持した。脱硫化水素反応が終了後（約８０分）反応を終了し、硫化リチウムを得た。
【００６８】
（２）硫化リチウムの精製
上記（１）で得られた５００ｍＬのスラリー反応溶液（ＮＭＰ−硫化リチウムスラリー）中のＮＭＰをデカンテーションした後、脱水したＮＭＰ１００ｍＬを加え、１０５℃で約１時間撹拌した。その温度のままＮＭＰをデカンテーションした。さらにＮＭＰ１００ｍＬを加え、１０５℃で約１時間撹拌し、その温度のままＮＭＰをデカンテーションし、同様の操作を合計４回繰り返した。デカンテーション終了後、窒素気流下２３０℃（ＮＭＰの沸点以上の温度）で硫化リチウムを常圧下で３時間乾燥した。得られた硫化リチウム中の不純物含有量を測定した。
【００６９】
尚、亜硫酸リチウム（Ｌｉ２ＳＯ３）、硫酸リチウム（Ｌｉ２ＳＯ４）並びにチオ硫酸リチウム（Ｌｉ２Ｓ２Ｏ３）の各硫黄酸化物、及びＮ−メチルアミノ酪酸リチウム（ＬＭＡＢ）の含有量は、イオンクロマトグラフ法により定量した。その結果、硫黄酸化物の総含有量は０．１３質量％であり、ＬＭＡＢは０．０７質量％であった。
【００７０】
製造例２
［Ｌｉ２Ｓ：Ｐ２Ｓ５（モル比）＝７０：３０の硫化物系固体電解質ガラスセラミックス］
製造例１で製造したＬｉ２ＳとＰ２Ｓ５（アルドリッチ製）を出発原料に用いた。これらをモル比７０：３０に調整した混合物約１ｇと、直径１０ｍｍのアルミナ製ボール１０ケとを４５ｍＬのアルミナ製容器に入れ、遊星型ボールミル（フリッチュ社製：型番Ｐ−７）にて、窒素中、室温（２５℃）にて、回転速度を３７０ｒｐｍとし、２０時間メカニカルミリング処理することで、白黄色の粉末であるリチウム・リン系硫化物固体電解質ガラスを得た。
得られた硫化物系固体電解質ガラスのガラス転移温度をＤＳＣ（示差走査熱量測定）により測定したところ、２２０℃であった。
【００７１】
得られた固体電解質ガラス粒子をグローブボックス内Ａｒ雰囲気下でＳＵＳ製チューブに密閉し、３００℃、２時間の加熱処理を施し硫化物系固体電解質ガラスセラミックス（硫化物系固体電解質：平均粒径１４．５２μｍ）を得た。得られたガラスセラミックス粒子について、Ｘ線回折測定では２θ＝１７．８、１８．２、１９．８、２１．８、２３．８、２５．９、２９．５、３０．０ｄｅｇにピークが観測された。
このガラスセラミックス粒子のイオン伝導度を、交流インピーダンス法により測定したところ３．０×１０−３Ｓ／ｃｍであった。
【００７２】
製造例３
［Ｌｉ２Ｓ：Ｐ２Ｓ５（モル比）＝７５：２５の硫化物系固体電解質ガラス］
製造例１で得られた平均粒径３０μｍ程度のＬｉ２Ｓを０．７６６ｇ、Ｐ２Ｓ５（アルドリッチ社製）を１．２２ｇとした以外は、製造例２と同様にして硫化物系固体電解質ガラス粒子（硫化物系固体電解質：平均粒径５０μｍ）を得た。このときの回収率は８２％であった。
得られた硫化物系固体電解質ガラスについてＸ線回折測定（ＣｕＫα：λ＝１．５４１８Å）を行なった結果、原料Ｌｉ２Ｓのピークは観測されず、固体電解質ガラスに起因するハローパターンであった。
この固体電解質ガラス粒子のイオン伝導度は、０．３×１０−３Ｓ／ｃｍであった。
【００７３】
製造例４
［Ｌｉ２Ｓ：Ｐ２Ｓ５（モル比）＝８０：２０の硫化物系固体電解質ガラスセラミックス］
製造例１で得られた平均粒径３０μｍ程度のＬｉ２Ｓを０．９０６ｇ、Ｐ２Ｓ５（アルドリッチ社製）を１．０９２ｇとした以外は、製造例２と同様にして固体電解質ガラス粒子を得た。このときの回収率は８５％であった。得られた固体電解質ガラス粒子のＸ線回折測定（ＣｕＫα：λ＝１．５４１８Å）を行なった結果、原料Ｌｉ２Ｓのピークは観測されず、固体電解質ガラスに起因するハローパターンであった。
【００７４】
得られた固体電解質ガラス粒子をグローブボックス内Ａｒ雰囲気下でＳＵＳ製チューブに密閉し、２８０℃、２時間の加熱処理を施し、硫化物系固体電解質ガラスセラミックス（硫化物系固体電解質：平均粒径５０μｍ）を得た。
このガラスセラミックス粒子のイオン伝導度は、０．７×１０−３Ｓ／ｃｍであった。
【００７５】
実施例１
製造例２で調製した硫化物系固体電解質ガラスセラミックス（Ｌｉ２Ｓ：Ｐ２Ｓ５（モル比）＝７０：３０）を１．９ｇ、及びＬｉＢｒを０．１ｇを乳鉢で混合し、得られた混合物を４５ｍｌ遊星ボールミルに投入した。当該ミルを１５０ｒｐｍで２時間混合を実施し、硫化物系固体電解質含有組成物を製造した。
得られた組成物のイオン伝導度は３．０×１０−３Ｓ／ｃｍであった。また、組成物の発生した硫化水素濃度の最大値を算出したところ８００ｐｐｍであった。
【００７６】
上記組成物の硫化水素濃度（発生量）は、下記方法で評価した。
組成物を窒素雰囲気下、コック付二口フラスコに０．１ｇ秤量し、これに、一旦水中に通した空気を５００ｍｌ／分で流通させた。空気中の湿度は、８０−９０％となっていた。このコック付二口フラスコを通過したガスを捕集し、紫外蛍光法によりイオウ分を定量して、硫化水素ガス濃度を算出した。
尚、捕集したガスサンプルのガスクロマトグラフィ−による定性分析を行ったところ、イオウ分は、全て硫化水素ガスとなっていることを確認した。
【００７７】
実施例２
ガラスセラミックスを１．８ｇ及びＬｉＢｒを０．２ｇ使用した他は実施例１と同様にして硫化物系固体電解質含有組成物を製造し、評価した。
得られた組成物のイオン伝導度は２．５×１０−３Ｓ／ｃｍであった。また、組成物の発生した硫化水素濃度の最大値を算出したところ４００ｐｐｍであった。
【００７８】
実施例３
ＬｉＢｒの代わりにＬｉＩを使用した他は実施例１と同様にして硫化物系固体電解質含有組成物を製造し、評価した。
得られた組成物のイオン伝導度は２．４×１０−３Ｓ／ｃｍであった。また、組成物の発生した硫化水素濃度の最大値を算出したところ４００ｐｐｍであった。
【００７９】
実施例４
ＬｉＢｒの代わりにＬｉＩを使用した他は実施例２と同様にして硫化物系固体電解質含有組成物を製造し、評価した。
得られた組成物のイオン伝導度は２．６×１０−３Ｓ／ｃｍであった。また、組成物の発生した硫化水素濃度の最大値を算出したところ４００ｐｐｍであった。
【００８０】
実施例５
製造例２のガラスセラミックスの代わりに製造例４のガラスセラミックス（Ｌｉ２Ｓ：Ｐ２Ｓ５（モル比）＝８０：２０）を使用した他は実施例１と同様にして硫化物系固体電解質含有組成物を製造し、評価した。
得られた組成物のイオン伝導度は７．０×１０−４Ｓ／ｃｍであった。また、組成物の発生した硫化水素濃度の最大値を算出したところ１００ｐｐｍであった。
【００８１】
実施例６
製造例２のガラスセラミックスの代わりに製造例４のガラスセラミックス（Ｌｉ２Ｓ：Ｐ２Ｓ５（モル比）＝８０：２０）を使用した他は実施例２と同様にして硫化物系固体電解質含有組成物を製造し、評価した。
得られた組成物のイオン伝導度は６．０×１０−４Ｓ／ｃｍであった。また、組成物の発生した硫化水素濃度の最大値を算出したところ８０ｐｐｍであった。
【００８２】
実施例７
製造例２のガラスセラミックスの代わりに製造例３のガラス（Ｌｉ２Ｓ：Ｐ２Ｓ５（モル比）＝７５：２５）を使用した他は実施例１と同様にして硫化物系固体電解質含有組成物を製造し、評価した。
得られた組成物のイオン伝導度は２．０×１０−４Ｓ／ｃｍであった。また、組成物の発生した硫化水素濃度の最大値を算出したところ３０ｐｐｍであった。
【００８３】
比較例１
ＬｉＢｒを使用せず、製造例２の硫化物系固体電解質ガラスセラミックス（Ｌｉ２Ｓ：Ｐ２Ｓ５（モル比）＝７０：３０）のみを評価した。
ミリング後のガラスセラミックスはイオン伝導度が３．０×１０−３Ｓ／ｃｍであった。またガラスセラミックスの硫化水素濃度の最大値を算出したところ１２００ｐｐｍであった。
【００８４】
比較例２
ＬｉＢｒを使用せず、製造例４のガラスセラミックス（Ｌｉ２Ｓ：Ｐ２Ｓ５（モル比）＝８０：２０）のみを、実施例５と同様にしてミリング処理をし、評価した。
ミリング後のガラスセラミックスはイオン伝導度が７．０×１０−４Ｓ／ｃｍであった。またガラスセラミックスの硫化水素濃度の最大値を算出したところ２００ｐｐｍであった。
【００８５】
比較例３
ＬｉＢｒを使用せず、製造例３のガラス（Ｌｉ２Ｓ：Ｐ２Ｓ５（モル比）＝７５：２５）のみを、実施例７と同様にしてミリング処理をし、評価した。
ミリング後のガラスセラミックスはイオン伝導度が３．０×１０−４Ｓ／ｃｍであった。またガラスセラミックスの硫化水素濃度の最大値を算出したところ７０ｐｐｍであった。
【産業上の利用可能性】
【００８６】
本発明の硫化物系固体電解質組成物は、正極層、電解質層、負極等、電池の構成材料として好適である。